도 4 는 본 발명 의 실시 예 에 따른 결과물 ( LiFePO 4 ) 이 적용 되 어 제조 된 2 차 전지 의 사이클 당 방전 용량 특성 을 나타낸 그래프 로서 , 상기 합성 된 결과물 을 적용 한 2 차 전지 를 2 . 5 내지 4 . 0 V 의 전압 범위 에서 0 . 1 mA / ㎠ 의 전류 농도 로 50 싸이클 동안 측정 한 방전 용량 의 특성 을 나타낸 것 이 다 .